(57)【要約】【課題】酸化防止効果に優れた高透明性ソーラーフィルムの提供。【解決手段】離型層と、前記離型層の上面に形成される粘着層と、前記粘着層の上面に形成される酸化防止層と、前記酸化防止層の上面に形成される金属層と、前記金属層の上面に形成されるプライマー層と、前記プライマー層の上面に形成される第１のフィルム層と、前記第１のフィルム層の上面に形成されるハードコート層と、を備えることを特徴とする酸化防止効果に優れた高透明性ソーラーフィルム。本発明に係る酸化防止効果に優れた高透明性ソーラーフィルムによれば、非酸性または低酸性の粘着剤を用い、酸化防止層とフィルム層を形成して酸成分、水分および気体の透過による金属層の酸化が抑えられて優れた酸化防止効果を示す。【選択図】図１
2013163362.tif 000002
【特許請求の範囲】
【請求項１】
離型層と、
前記離型層の上面に形成される粘着層と、
前記粘着層の上面に形成される酸化防止層と、
前記酸化防止層の上面に形成される金属層と、
前記金属層の上面に形成されるプライマー層と、
前記プライマー層の上面に形成される第１のフィルム層と、
前記第１のフィルム層の上面に形成されるハードコート層と、を備えることを特徴とする酸化防止効果に優れた高透明性ソーラーフィルム。
【請求項２】
前記粘着層と前記酸化防止層との間に介在する第２のフィルム層と、
前記第２のフィルム層と前記酸化防止層との間に介在して前記第２のフィルム層を前記酸化防止層に接着する接着層と、をさらに備えることを特徴とする請求項１に記載の酸化防止効果に優れた高透明性ソーラーフィルム。
【請求項３】
前記第２のフィルム層は、Ｈａｚｅが１．０％以下のポリエステルフィルムからなることを特徴とする請求項２に記載の酸化防止効果に優れた高透明性ソーラーフィルム。
【請求項４】
前記接着層は、ウレタン系接着剤からなることを特徴とする請求項２に記載の酸化防止効果に優れた高透明性ソーラーフィルム。
【請求項５】
前記粘着層は、２−エチルヘキシルアクリレート１００重量部、メチルアクリレート１５〜３０重量部、ｎ−ブチルアクリレート１５〜４５重量部および２−ヒドロキシエチルメタアクリレート３〜１０重量部からなることを特徴とする請求項１に記載の酸化防止効果に優れた高透明性ソーラーフィルム。
【請求項６】
前記粘着層には、アクリル酸１〜７重量部がさらに含有されることを特徴とする請求項５に記載の酸化防止効果に優れた高透明性ソーラーフィルム。
【請求項７】
前記酸化防止層は、ポリウレタン、アクリルメラミンニトロセルロース共重合体およびポリエステルよりなる群から選ばれるいずれか一種からなることを特徴とする請求項１に記載の酸化防止効果に優れた高透明性ソーラーフィルム。
【請求項８】
前記金属層は、アルミニウム蒸着または金属スパッタリングによって形成されることを特徴とする請求項１に記載の酸化防止効果に優れた高透明性ソーラーフィルム。
【請求項９】
前記プライマー層は、ポリエステル、アクリロニトリルメラミン共重合体およびウレタンよりなる群から選ばれるいずれか一種からなることを特徴とする請求項１に記載の酸化防止効果に優れた高透明性ソーラーフィルム。
【請求項１０】
前記第１のフィルム層は、Ｈａｚｅが１．０％以下のポリエステルフィルムからなることを特徴とする請求項１に記載の酸化防止効果に優れた高透明性ソーラーフィルム。
【請求項１１】
前記ハードコート層は、ウレタンアクリレート、トリメチロールプロパントリアクリレート、光開始剤、滑剤および希釈溶剤からなることを特徴とする請求項１に記載の酸化防止効果に優れた高透明性ソーラーフィルム。
【発明の詳細な説明】
【技術分野】
【０００１】
本発明は、自動車および建築物などのガラスに貼り付けて太陽光を遮断する高透明性ソーラーフィルムに係り、さらに詳しくは、非酸性または低酸性粘着剤を用い、酸化防止層を形成して優れた酸化防止効果を示す高透明性ソーラーフィルムに係るものである。
【背景技術】
【０００２】
ソーラーフィルムは、自動車および建築物などのガラスに貼り付けて太陽光を遮断したり、プライバシーの保護、冷暖房の効率を高めるために用いられているが、最近では、車両の前面および側面のガラスに貼り付けて使用される傾向にある。
【０００３】
車両に貼り付けて使用する従来のソーラーフィルムは、ポリエステル製の基材の上面にハードコートを施し、ハードコートの施された基材層の下面に粘着剤を塗布して用いられているが、このようなソーラーフィルムは、太陽光の遮断効率が低いという問題点があった。
【０００４】
上述の問題点を解消するために、ポリエステル製の基材の一方の面に金属層を形成して、太陽光の遮断効率を向上させたソーラーフィルムが用いられているが、上述の構造を有するソーラーフィルムは、粘着剤に含まれている酸成分と水分および気体が浸透して上述の金属層の酸化が進んでしまうため、ソーラーフィルムの物性が低下するという問題点があった。
【０００５】
また、上述の如き従来のソーラーフィルムは、車両のガラス面などに貼り付ける過程で、接着剤の成分がガラス面に転写され、工程効率の低下につながるという問題点があった。
【発明の概要】
【発明が解決しようとする課題】
【０００６】
本発明の目的は、金属層が形成されて卓越した太陽光の遮断効果を示す、酸化防止効果に優れた高透明性ソーラーフィルムを提供することである。
【０００７】
本発明の他の目的は、非酸性または低酸性の粘着剤を用い、且つ、酸化防止層を形成することにより水分や気体の透過を遮断して、金属層の酸化が抑制された、酸化防止効果に優れた高透明性ソーラーフィルムを提供することである。
【０００８】
本発明のさらなる他の目的は、ガラスなどの被着物に転写されない粘着剤を用いることにより、優れた工程効率が得られる高透明性ソーラーフィルムを提供することである。
【０００９】
本発明のさらなる他の目的は、Ｈａｚｅが１．０％以下のポリエステルフィルム製のフィルム層を形成して、透明性および酸化防止効果に優れた高透明性ソーラーフィルムを提供することである。
【課題を解決するための手段】
【００１０】
本発明の目的は、離型層、前記離型層の上面に形成される粘着層、前記粘着層の上面に形成される酸化防止層、前記酸化防止層の上面に形成される金属層、前記金属層の上面に形成されるプライマー層、前記プライマー層の上面に形成される第１のフィルム層および前記第１のフィルム層の上面に形成されるハードコート層を備えることを特徴とする酸化防止効果に優れた高透明性ソーラーフィルムを提供することによって達成される。
【００１１】
本発明の好適な特徴によれば、前記粘着層と前記酸化防止層との間に介在する第２のフィルム層と、前記第２のフィルム層と前記酸化防止層との間に介在して前記第２のフィルム層を前記酸化防止層に接着する接着層と、をさらに備える。
【００１２】
本発明のさらに好適な特徴によれば、前記第２のフィルム層は、Ｈａｚｅが１．０％以下のポリエステルフィルムからなる。
【００１３】
本発明のさらに好適な特徴によれば、前記接着層は、ウレタン系接着剤からなる。
【００１４】
本発明のさらに好適な特徴によれば、前記粘着層は、２−エチルヘキシルアクリレート１００重量部、メチルアクリレート１５〜３０重量部、ｎ−ブチルアクリレート１５〜４５重量部および２−ヒドロキシエチルメタアクリレート３〜１０重量部からなる。
【００１５】
本発明のさらに好適な特徴によれば、前記粘着層には、アクリル酸１〜７重量部がさらに含有される。
【００１６】
本発明のさらに好適な特徴によれば、前記酸化防止層は、ポリウレタン、アクリルメラミンニトロセルロース共重合体およびポリエステルよりなる群から選ばれるいずれか一種からなる。
【００１７】
本発明のさらに好適な特徴によれば、前記金属層は、アルミニウム蒸着または金属スパッタリングによって形成される。
【００１８】
本発明のさらに好適な特徴によれば、前記プライマー層は、ポリエステル、アクリロニトリルメラミン共重合体およびウレタンよりなる群から選ばれるいずれか一種からなる。
【００１９】
本発明のさらに好適な特徴によれば、前記第１のフィルム層は、Ｈａｚｅが１．０％以下のポリエステルフィルムからなる。
【００２０】
本発明のさらに好適な特徴によれば、前記ハードコート層は、ウレタンアクリレート、トリメチロールプロパントリアクリレート、光開始剤、滑剤および希釈溶剤からなる。
【発明の効果】
【００２１】
本発明に係る酸化防止効果に優れた高透明性ソーラーフィルムは、太陽光の遮断効果に優れた金属層が形成されて、卓越した太陽光の遮断効果を示す。
【００２２】
また、非酸性または低酸性の粘着剤を用い、酸化防止層を形成して、酸成分、水分および気体の透過などによる金属層の酸化が抑制されて、優れた酸化防止効果を示す。
【００２３】
さらに、ガラスなどの被着物に転写されない粘着剤を用いることにより、優れた工程効率が得られる。
【００２４】
さらにまた、Ｈａｚｅが１．０％以下のポリエステルフィルム製のフィルム層が形成されるので、優れた透明性を示す。
【図面の簡単な説明】
【００２５】
【図１】本発明の一実施形態による酸化防止効果に優れた高透明性ソーラーフィルムを示す分解斜視図である。
【図２】本発明の他の実施形態による酸化防止効果に優れた高透明性ソーラーフィルムを示す分解斜視図である。
【発明を実施するための形態】
【００２６】
以下に、本発明の好適な実施形態と各成分の物性を詳述するが、これは、本発明が属する技術分野において通常の知識を有する者が発明を容易に実施できる程度に詳細に説明するためのものに過ぎず、これによって本発明の技術的思想および範疇が限定されることはない。
【００２７】
本発明に係る酸化防止効果に優れた高透明性ソーラーフィルムは、離型層１０と、前記離型層１０の上面に形成される粘着層２０と、前記粘着層２０の上面に形成される酸化防止層３０と、前記酸化防止層３０の上面に形成される金属層４０と、前記金属層４０の上面に形成されるプライマー層５０と、前記プライマー層５０の上面に形成される第１のフィルム層６０および前記第１のフィルム層６０の上面に形成されるハードコート層７０とを備える。
【００２８】
前記離型層１０は、２３〜５０μｍの膜厚を有し、且つ、ポリエステルフィルム製のものである。この離型層１０は、前記粘着層２０の表面が汚染されることを防ぐ役割を果たす。
【００２９】
前記離型層１０は、本発明に係る酸化防止効果に優れた高透明性ソーラーフィルムをガラス面などに貼り付ける前に除去される。
【００３０】
前記粘着層２０は、前記離型層の上面に膜厚３〜１０μｍに形成され、本発明に係る酸化防止効果に優れた高透明性ソーラーフィルムをガラス面に貼り付ける役割を果たす。また、前記粘着層２０は、２−エチルヘキシルアクリレート１００重量部、メチルアクリレート１５〜３０重量部、ｎ−ブチルアクリレート１５〜４５重量部および２−ヒドロキシエチルメタアクリレート３〜１０重量部を含む粘着剤からなるが、前記の成分からなる粘着剤は、ｐＨ５〜７であるため、前記の金属層を酸化させる反応がほとんど発生しない。
【００３１】
このとき、前記の粘着剤は、官能基を有する２−ヒドロキシエチルメタアクリレートが含有されて濡れ性が向上し、架橋反応によって分子量が増加して、本発明に係る酸化防止効果に優れた高透明性ソーラーフィルムを自動車や建築物のガラス面に貼り付けるときに、ガラス面に転写されないという効果を示す。
【００３２】
また、前記の粘着層には、アクリル酸１〜７重量部がさらに含有されていてもよいが、アクリル酸も官能基を有しているため、前記の２−ヒドロキシエチルメタアクリレートとほとんど同様の役割を果たす。アクリル酸がさらに含有されている粘着剤からなる粘着層２０は、粘着力と転写防止効率がなお一層向上する。
【００３３】
前記の含アクリル酸粘着剤は、ｐＨ３〜４であるが、このとき、アクリル酸に含有されている酸成分によって前記金属層４０が酸化されることを抑えるために、前記の粘着層の上面に酸化防止層３０を形成する。
【００３４】
前記酸化防止層３０は、前記粘着層２０の上面に膜厚０．２〜２μｍに形成され、前記粘着層２０を形成する粘着剤に含有されている酸成分によって金属層４０が酸化されることを抑える役割を果たす。なお、前記酸化防止層３０は、ポリウレタン樹脂、アクリルメラミンニトロセルロース共重合体およびポリエステルよりなる群から選ばれるいずれか一種からなる。
【００３５】
また、前記の成分よりなる酸化防止層３０は、前記の粘着剤に含有されている酸成分に加えて、水分や気体の透過を遮断して金属層４０の酸化を抑える役割を果たす。
【００３６】
前記金属層４０は、前記酸化防止層３０の上面に膜厚０．０２〜０．１μｍに形成され、太陽光を遮断する役割を果たす。前記金属層４０は、前記の酸化防止層３０の上面にアルミニウム蒸着または金属スパッタリング工程によって形成される。
【００３７】
このとき、前記金属スパッタリング工程に用いられる金属は、太陽光の遮断効果を示し、スパッタリング工程によって前記酸化防止層３０の上面に形成され得る金属であれば、特に制限はないが、銅、酸化インジウムスズ（ＩＴＯ）、ニッケルおよびクロムなどを用いることが好ましい。
【００３８】
前記プライマー層５０は、前記金属層４０の上面に膜厚０．１〜２μｍに形成され、ポリエステル、アクリロニトリルメラミン共重合体およびウレタンよりなる群から選ばれるいずれか一種からなる。前記の成分からなるプライマー層５０は、前記金属層４０と前記第１のフィルム層６０との間の結合力を増加させて、金属層４０と第１のフィルム層６０が互いに分離されることを防ぐ役割を果たす。
【００３９】
また、プライマー層５０は、前記金属層４０に水分が浸透することを抑えて、本発明に係る酸化防止効果に優れた高透明性ソーラーフィルムの酸化防止効果をなお一層向上させる。
【００４０】
前記第１のフィルム層６０は、前記プライマー層５０の上面に膜厚２３〜７５μｍに形成され、ポリエステルフィルムからなる。このとき、ポリエステルフィルムのＨａｚｅは１．０％以下であって高透明性を示し、これは、視野を確保する効率を向上させ、ソーラーフィルムの剛性を向上させて作業性を改善する。
【００４１】
このとき、前記第１のフィルム層６０の膜厚が２３μｍ未満であれば、ソーラーフィルムをガラス面に貼り付ける際に、ソーラーフィルムにシワやちぢみなどが発生して見栄えが悪くなり、作業性が低下する。これに対し、前記第１のフィルム層６０の膜厚が７５μｍを超えると、前記第１のフィルム層６０が厚過ぎてガラス面に貼り付けることが極めて困難になるため、車両の前面ガラスなどには不向きである。
【００４２】
前記ハードコート層７０は、前記第１のフィルム層６０の上面に膜厚２〜３μｍに形成されて、本発明に係る酸化防止効果に優れた高透明性ソーラーフィルムの見栄えをよくし、しかも、外部の衝撃によってソーラーフィルムに傷つきが生じることを抑える役割を果たす。
【００４３】
このとき、前記ハードコート層７０は、ウレタンアクリレート、トリメチロールプロパントリアクリレート、光開始剤、滑剤および希釈溶剤からなるが、前記ウレタンアクリレートはオリゴマー状のものを、前記トリメチロールプロパントリアクリレートはモノマー状のものを用いる。
【００４４】
また、前記の光開始剤としては、Ｌ−ヒドロキシシクロヘキシルフェニルケトンを、前記の滑剤としては、変性ポリエステルであるポリジメチルシロキサンを、そして前記の希釈溶剤としては、メチルエチルケトンやイソプロピルアルコールを用いることが好ましい。
【００４５】
前記離型層１０、粘着層２０、酸化防止層３０、金属層４０、プライマー層５０、第１のフィルム層６０およびハードコート層７０からなるソーラーフィルムには、転写が起こらない非酸性または低酸性の粘着剤成分からなる粘着層２０が形成されて、ソーラーフィルムをガラス面などに貼り付けるときに優れた固定効率を示し、ソーラーフィルムを貼り付けた後には、酸成分による金属層４０の酸化が抑えられ、太陽光の遮断効率に優れた金属層４０が形成されて優れた太陽光の遮断効果を示し、酸化防止層３０が形成されて前記の金属層４０の酸化が抑えられ、視野を確保する性能に優れていることから、車両の前面ガラスに適している。
【００４６】
さらに、本発明に係る酸化防止効果に優れた高透明性ソーラーフィルムは、前記粘着層２０と前記酸化防止層３０との間に介在する第２のフィルム層８０と、前記第２のフィルム層８０と前記酸化防止層３０との間に介在して前記第２のフィルム層８０を前記酸化防止層３０に接着する接着層９０と、をさらに備えていてもよい。
【００４７】
前記第２のフィルム層８０は、ポリエステルフィルムからなり、膜厚２３〜７５μｍに形成されるが、このとき、第２フィルム層８０を構成するポリエステルフィルムのＨａｚｅは１．０％以下であって高透明性を示し、これは、視野を確保する効率を向上させ、ソーラーフィルムの剛性を向上させて、ソーラーフィルムをガラス面に貼り付けるときに工程効率を一層向上させる役割を果たす。
【００４８】
前記接着層９０は、膜厚２〜１０μｍに形成され、前記第２のフィルム層８０と前記酸化防止層３０との間に介在して前記第２のフィルム層８０を前記酸化防止層３０に接着する役割を果たす。この接着層９０には、酸成分が含有されていないか、あるいは、微量の酸成分が含有されている。また、この接着層９０は、ガラス転移温度（Ｔｇ）が８０〜１２０℃のウレタン系接着剤からなるので、接着性に優れており、これは、施工に際しての作業効率を一層向上させる。
【００４９】
また、前記接着層９０は有機染料をさらに含有して、様々なカラーを示すソーラーフィルムを製造することができる。
【００５０】
前記第２のフィルム層８０と前記接着層９０がさらに形成されたソーラーフィルムは、剛性が高くて作業効率は向上するものの、視野を確保する性能は、自動車の前面ガラスに適用できるレベルまでは至っていないのが現状であるため、自動車の側面ガラスや建築物のガラス面に適用することが好ましい。
【符号の説明】
【００５１】
１０：離型層
２０：粘着層
３０：酸化防止層
４０：金属層
５０：プライマー層
６０：第１のフィルム層
７０：ハードコート層
８０：第２のフィルム層
９０：接着層
【図１】
2013163362.tif 000003
【図２】
2013163362.tif 000004